(57)【要約】【課題】  通常の金属製の表示板と同様の金属質感、色調、高級感、微妙な色合いを出すことができ、デザインバリエーションが大幅に拡大され、ソーラーセルまたはエレクトロルミネッセンスが、表示板側から見えなくなるとともに、所定の光透過率を確保することができる時計用表示板を提供する。【解決手段】  時計に内蔵されたソーラーセルまたはエレクトロルミネッセンス、またはその両方の表面側に配設される、光が透過可能な時計用表示板であって、パールのような光沢を有する顔料１６が含まれた光透過性基板１２と、光透過性基板１２の下面側１２ａに形成され、色調と光透過率を調整するコントロール被膜１３と、光透過性基板１２の上面側１２ｂに形成され、金属質感を出す金属被膜または金属酸化物被膜１４とから構成されている。【選択図】  図３
2005083760.tif 000002
【特許請求の範囲】
【請求項１】
時計に内蔵されたソーラーセルまたはエレクトロルミネッセンス、またはその両方の表面側に配設される、光が透過可能な時計用表示板であって、
パールのような光沢を有する顔料が含まれた光透過性基板と、
前記光透過性基板の下面側に形成され、色調と光透過率を調整するコントロール被膜と、
前記光透過性基板の上面側に形成され、金属質感を出す金属被膜または金属酸化物被膜とから構成されていることを特徴とする時計用表示板。
【請求項２】
前記光透過性基板に含まれるパールのような光沢を有する顔料が、マイ力の表面に金属または金属酸化物が被覆された顔料からなることを特徴とする請求項１に記載の時計用表示板。
【請求項３】
前記マイ力の表面に被覆される金属が、ニッケル、アルミニウム、金、銀、銅、パラジウムから選択した１種の金属、またはこれらの金属の２種以上の合金金属からなることを特徴とする請求項２に記載の時計用表示板。
【請求項４】
前記マイ力の表面に被覆される金属酸化物が、酸化チタン、酸化鉄、酸化スズ、酸化シリコン、酸化アルミニウム、または酸化ジルコニウムから選択した少なくとも１種の金属酸化物からなることを特徴とする請求項２に記載の時計用表示板。
【請求項５】
前記光透過性基板に含まれるパールのような光沢を有する顔料が、前記マイカを、４０〜８０重量％、前記金属または金属酸化物を、２０〜６０重量％含むことを特徴とする請求項２から４のいずれかに記載の時計用表示板。
【請求項６】
前記光透過性基板に含まれるパールのような光沢を有する顔料が、酸化アルミニウムまたは酸化シリコンからなるフレークの表面に金属または金属酸化物が被覆された顔料からなることを特徴とする請求項１に記載の時計用表示板。
【請求項７】
前記フレークの表面に被覆される金属が、ニッケル、アルミニウム、金、銀、銅、パラジウムから選択した１種の金属、またはこれらの金属の２種以上の合金金属からなることを特徴とする請求項６に記載の時計用表示板。
【請求項８】
前記フレークの表面の表面に被覆される金属酸化物が、酸化チタン、酸化鉄、酸化スズ、酸化シリコン、酸化アルミニウム、または酸化ジルコニウムから選択した少なくとも１種の金属酸化物からなることを特徴とする請求項６に記載の時計用表示板。
【請求項９】
前記光透過性基板に含まれるパールのような光沢を有する顔料が、前記フレークを、４０〜８０重量％、前記金属または金属酸化物を、２０〜６０重量％含むことを特徴とする請求項６から８のいずれかに記載の時計用表示板。
【請求項１０】
前記パールのような光沢を有する顔料は、粒径が５〜５０μｍであることを特徴とする請求項１から９のいずれかに記載の時計用表示板。
【請求項１１】
前記光透過性基板が、前記パールのような光沢を有する顔料を、光透過性基板の基材に対して０．５〜５重量％含むことを特徴とする請求項１から１０のいずれかに記載の時計用表示板。
【請求項１２】
前記光透過性基板の基材が、合成樹脂からなることを特徴とする請求項１から１１のい
ずれかに記載の時計用表示板。
【請求項１３】
前記光透過性基板の基材を構成する合成樹脂が、ポリカーボネート樹脂、アクリル樹脂、ポリアセタール樹脂、ＡＢＳ樹脂、ポリエチレン樹脂、ポリプロピレン樹脂、ポリスチレン樹脂、またはポリエチレンテレフタレート樹脂からから選択した少なくとも１種の樹脂からなることを特徴とする請求項１２に記載の時計用表示板。
【請求項１４】
前記光透過性基板の下面側に形成されたコントロール被膜が、インキまたは塗料から構成されていることを特徴とする請求項１から１３のいずれかに記載の時計用表示板。
【請求項１５】
前記インキまたは塗料の基材が、アルキッド樹脂、アクリル樹脂、塩化ビニール樹脂、ウレタン樹脂、ポリエステル樹脂から選択した少なくとも１種の樹脂、またはこれらの変成樹脂からなることを特徴とする請求項１４に記載の時計用表示板。
【請求項１６】
前記光透過性基板の下面側に形成されたコントロール被膜は、厚さが５〜１５μｍであることを特徴とする請求項１から１５のいずれかに記載の時計用表示板。
【請求項１７】
前記光透過性基板の上面側に形成された金属被膜または金属酸化物被膜が、前記光透過性基板の光屈折率と異なる光屈折率を有することを特徴とする請求項１から１６のいずれかに記載の時計用表示板。
【請求項１８】
前記光透過性基板の上面側に形成された金属被膜または金属酸化物被膜が、単層の金属被膜または金属酸化物被膜から形成されていることを特徴とする請求項１から１７のいずれかに記載の時計用表示板。
【請求項１９】
前記光透過性基板の上面側に形成された単層の金属被膜または金属酸化物被膜の膜厚が、１００〜１５００Åであることを特徴とする請求項１８に記載の時計用表示板。
【請求項２０】
前記光透過性基板の上面側に形成された単層の金属被膜または金属酸化物被膜の膜厚が、３００〜１０００Åであることを特徴とする請求項１９に記載の時計用表示板。
【請求項２１】
前記光透過性基板の上面側に形成された金属被膜または金属酸化物被膜が、複数層の金属被膜または金属酸化物被膜から積層形成されていることを特徴とする請求項１から１７のいずれかに記載の時計用表示板。
【請求項２２】
前記複数層の金属被膜または金属酸化物被膜が、光屈折率がそれぞれ異なることを特徴とする請求項２１に記載の時計用表示板。
【請求項２３】
前記光透過性基板の上面側に形成された複数の積層された金属被膜または金属酸化物被膜のそれぞれの膜厚が、１００〜１５００Åであることを特徴とする請求項２１から２２のいずれかに記載の時計用表示板。
【請求項２４】
前記光透過性基板の上面側に形成された複数の積層された金属被膜または金属酸化物被膜のそれぞれの膜厚が、３００〜１０００Åであることを特徴とする請求項２３に記載の時計用表示板。
【請求項２５】
前記光透過性基板の上面側に形成された金属被膜が、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉからから選択した１種の金属、またはこれらの金属の２種以上の合金金属からなることを特徴とする請求項１から２４のいずれかに記載の時計用表示板。
【請求項２６】
前記光透過性基板の上面側に形成された金属酸化物被膜が、酸化シリコン、酸化チタン、酸化ジルコニウム、酸化アルミニウム、酸化鉄、酸化スズからから選択した少なくとも１種の金属酸化物からなることを特徴とする請求項１から２５のいずれかに記載の時計用表示板。
【請求項２７】
前記光透過性基板の上面側に形成された金属被膜または金属酸化物被膜が、ドライメッキ処理で形成されていることを特徴とする請求項１から２６のいずれかに記載の時計用表示板。
【請求項２８】
ドライメッキ処理が、蒸着、スパッタリング、またはイオンプレーティングであることを特徴とする請求項２７に記載の時計用表示板。
【発明の詳細な説明】
【技術分野】
【０００１】
本発明は、時計に内蔵され光エネルギーを電気エネルギーに変換して使用するソーラーセル（太陽電池）、または、時計に内蔵されたバックライト照明用のエレクトロルミネッセンス（ＥＬ）、またはその両方の表面側（上面側）に配設される時計用表示板（文字板）に関する。
【背景技術】
【０００２】
従来より、腕時計などのソーラーセル付時計の表示板構造にソーラーセル（太陽電池）が用いられているが、このソーラーセルは、通常アモルファスシリコンなどから形成され、光エネルギーを電気エネルギーに変換するものである。そのため、ソーラーセルは、その機能から光があたる位置、すなわちソーラーセル付時計用表示板の下面側に配置され、受光した光を時計用表示板を透過させて、ソーラーセルに入射させて発電機能を起こさせるものである。
【０００３】
また、腕時計などバックライト付時計の表示板構造にバックライト照明用のエレクトロルミネッセンスが用いられているが、エレクトロルミネッセンスは、バックライト付時計用表示板の下面側に配設され、発光した光を透過させて文字板を照明する機能を果たすようになっている。
【０００４】
このようにソーラーセル付時計用表示板やバックライト付時計用表示板は、光の透過性が要求されるため、プラスチック材が従来から多く使われている。
【０００５】
すなわち、プラスチック材であるので、光の透過性が得られる他に、コストが安価であること、塗装や印刷などで装飾を容易に施すことができる。
【０００６】
また、プラスチック材であるので、ソーラーセルの時計にあっては、着色や装飾を施すことによって、容易にソーラーセルの濃紫色を和らげることができるなどの利点がある。
【０００７】
しかしながら、このようなソーラー時計表示板構造にあっては、図８に示したように、ソーラーセル１３２とソーラーセル１３２との間に絶縁帯１３３があるために、この絶縁帯１３３が十字線として現れ、色調を含めたデザインが大幅に限定され、外観が劣り商品性が低下することとなっていた。
【０００８】
このために、ソーラーセル付時計用表示板にプラスチック材を用いたものとして、特許文献１のようなソーラー時計用表示板が提案されている。
【０００９】
すなわち、このソーラー時計用表示板は、図９に示したように、モジュール４の表面側に固着されたソーラーセル１１１と、このソーラーセル１１１の表面側に設けられたソーラー時計用表示板１１２とから構成されている。
【００１０】
このソーラー時計用表示板１１２は、有色半透明基板１１３と、この有色半透明基板１１３の表側に設けられた模様層１１４と、有色半透明基板１１３の裏側に蒸着された有色薄膜層である有色の金属蒸着層１１５とから構成されている。
【００１１】
このように構成することによって、有色半透明基板１１３に入射した光のうち、有色半透明基板１１３の色と異なる系統の波長域の光は有色半透明基板１１３に吸収される。有色半透明基板１１３の色と同系統の波長域の光の一部は、金属蒸着層１１５を透過してソ
ーラーセルに達し、ソーラーセルの発電に寄与され、残りは表面に向かって反射される。
【００１２】
そして、金属蒸着層１１５によって反射された光が、有色半透明基板１１３に混入された顔料または染料、および模様層１１４によって光が拡散されて、観察者の目に達する。これによって、観察者には、有色半透明基板１１３の表面全体が、一様に有色半透明基板１１３の色をベースに金属蒸着層１１５の色を組合わせた微妙な色合いとともに、模様層１１４とが視認される。このために、茶褐色または暗青色のソーラーセル及び絶縁帯の十字線が透けて見えなくなる。
【００１３】
これによって、デザインバリエーションを高め、ソーラーセルの外部からの視認を妨げるとともに、ソーラーセルの発電を少なくとも生じせしめる光透過率を有するようにしたものである。
【特許文献１】特開平０９−２６９３８２号公報
【発明の開示】
【発明が解決しようとする課題】
【００１４】
しかしながら、このような特許文献１に開示されている従来のソーラー時計用表示板１１２では、透明なポリカーボネート樹脂またはアクリル樹脂に、顔料または染料を混合したペレットを使用し、射出成形によって有色半透明基板１１３を作製したものである。このため、色調が単色で変化に乏しく、高級感に欠けていた。
【００１５】
また、このソーラー時計用表示板１１２では、有色半透明基板１１３の裏面側に金属蒸着層１１５が位置するため、この時計用表示板１１２は金属感がなく、高級感に欠け、デザイン変化に乏しいものであった。
【００１６】
従って、特許文献１に開示されている従来のソーラー時計用表示板１１２では、通常普通の腕時計に用いられる金属からなる時計用表示板に比較しても、金属質感、色調、高級感、デザインバリエーションのいずれにおいても、まだまだ十分に満足できるものではなかった。
【００１７】
本発明は、このような現状に鑑み、通常の金属製の表示板と同様の金属質感、色調、高級感、微妙な色合いを出すことができ、デザインバリエーションが大幅に拡大され、これにより、外観品質がよくなり、商品性を高めることができる時計用表示板を提供することを目的とする。
【００１８】
しかも、本発明は、時計用表示板の裏面に配設されているソーラーセルまたはエレクトロルミネッセンスが、表示板側から見えなくなるとともに、所定の光透過率を確保することができ、ソーラーセルの発電に寄与する光透過率を有し、ソーラー時計自体の機能を阻害することがなく、常時時計が作動して停止することがなく、バックライト照明用のエレクトロルミネッセンスの照明光を遮蔽して照明度が低下することもない時計用表示板を提供することを目的とする。
【課題を解決するための手段】
【００１９】
本発明は、前述したような従来技術における課題及び目的を達成するために発明されたものであって、本発明の時計用表示板は、時計に内蔵されたソーラーセルまたはエレクトロルミネッセンスの表面側に配設される、光が透過可能な時計用表示板であって、
パールのような光沢を有する顔料が含まれた光透過性基板と、
前記光透過性基板の下面側に形成され、色調と光透過率を調整するコントロール被膜と、
前記光透過性基板の上面側に形成され、金属質感を出す金属被膜または金属酸化物被膜
とから構成されていることを特徴とする。
【００２０】
このように構成することによって、光透過性基板に含まれるパールのような光沢を有する顔料の作用によって、パールのような光の輝きが得られ、表示板の裏面に形成したコントロール被膜により、色調が調整され、しかも、光透過性基板の上面側に形成された金属被膜または金属酸化物被膜によって、金属質感が出ることになり、これらの総合作用によって、今までにない、色調変化、金属質感、光の輝きなどが醸し出された、極めて、高級感、デザインバリエーションに優れ、外観品質が、商品性を高めることができる時計用表示板を提供することができる。
【００２１】
しかも、この場合、時計用表示板は、時計用表示板の裏面に配設されているソーラーセルまたはエレクトロルミネッセンスが、表示板側から見えなくなるとともに、所定の光透過率を確保することができ、ソーラーセルの発電に寄与する光透過率を有し、ソーラー時計自体の機能を阻害することがなく、常時時計が作動して停止することがなく、バックライト照明用のエレクトロルミネッセンスの照明光を遮蔽して照明度が低下することもない。
【００２２】
また、本発明では、光透過性基板に含まれるパールのような光沢を有する顔料が、マイ力の表面に金属または金属酸化物が被覆された顔料からなるのが好ましい。
【００２３】
この場合、マイ力の表面に被覆される金属としては、ニッケル、アルミニウム、金、銀、銅、パラジウムから選択した１種の金属、またはこれらの金属の２種以上の合金金属から構成することができる。
【００２４】
また、マイ力の表面に被覆される金属酸化物としては、酸化チタン、酸化鉄、酸化スズ、酸化シリコン、酸化アルミニウム、または酸化ジルコニウムから選択した少なくとも１種の金属酸化物から構成することができる。
【００２５】
さらに、本発明では、光透過性基板に含まれるパールのような光沢を有する顔料が、マイカを、４０〜８０重量％、金属または金属酸化物を、２０〜６０重量％含むのが好ましい。
【００２６】
このような割合であれば、マイカの有する色調、光沢と、金属または金属酸化物の有する金属色があいまって、パールのような光沢を有し、しかも金属光沢をも有するような光沢を光透過性基板に付与することができる。
【００２７】
また、本発明では、このようなマイカとしては、特に限定されるものではないが、例えば、透明または淡い黄色を呈する硬質マイカ（Muscovite）（Ｋａｌ2（Ｓｉ3Ａｌ）Ｏ10
（ＯＨ）2）、褐色または暗緑色を呈する軟質マイカ(Phlogopite）（ＫＭｇ（Ｓｉ3Ａｌ
）Ｏ10（ＯＨ）2）を用いることができる。
【００２８】
また、本発明では、光透過性基板に含まれるパールのような光沢を有する顔料が、酸化アルミニウムまたは酸化シリコンからなるフレークの表面に金属または金属酸化物が被覆された顔料からなるのが好ましい。
【００２９】
この場合、フレークの表面に被覆される金属が、ニッケル、アルミニウム、金、銀、銅、パラジウムから選択した１種の金属、またはこれらの金属の２種以上の合金金属から構成することができる。
【００３０】
また、フレークの表面の表面に被覆される金属酸化物としては、酸化チタン、酸化鉄、
酸化スズ、酸化シリコン、酸化アルミニウム、または酸化ジルコニウムから選択した少なくとも１種の金属酸化物から構成することができる。
【００３１】
さらに、本発明では、光透過性基板に含まれるパールのような光沢を有する顔料が、前記フレークを、４０〜８０重量％、金属または金属酸化物を、２０〜６０重量％含むのが好ましい。
【００３２】
このような割合であれば、フレークの有する色調、光沢と、金属または金属酸化物の有する金属色があいまって、パールのような光沢を有し、しかも金属光沢をも有するような光沢を光透過性基板に付与することができる。
【００３３】
また、本発明では、パールのような光沢を有する顔料は、粒径が５〜５０μｍであるのが望ましい。
【００３４】
すなわち、パールのような光沢を有する顔料の粒径がこのような範囲にあれば、光透過性基板の基材中に光が入射した際に、パールのような光沢を有する顔料がきらきらと輝きを放ち、光透過性基板が、輝きをもったパールのような光沢を醸し出すことができる。
【００３５】
また、光透過性基板が、パールのような光沢を有する顔料を、光透過性基板の基材に対して０．５〜５重量％含むのが望ましい。
【００３６】
このような範囲にパールのような光沢を有する顔料があれば、光透過性基板の基材中に光が入射した際に、パールのような光沢を有する顔料がきらきらと輝きを放ち、光透過性基板が、輝きをもったパールのような光沢を醸し出すことができる。
【００３７】
さらに、本発明では、光透過性基板の基材が、合成樹脂からなるのが好ましい。
【００３８】
このような光透過性基板の基材を構成する合成樹脂としては、ポリカーボネート樹脂、アクリル樹脂、ポリアセタール樹脂、ＡＢＳ樹脂、ポリエチレン樹脂、ポリプロピレン樹脂、ポリスチレン樹脂、またはポリエチレンテレフタレート樹脂からから選択した少なくとも１種の樹脂からなるのが望ましい。
【００３９】
このように光透過性基板の基材として、上記のような合成樹脂を用いることによって、パールのような光沢を有する顔料を混入して、射出成形などによって簡単に成形することができ、コントロール被膜と、金属被膜または金属酸化物被膜との密着性、表面処理性、成形性、吸湿性などを向上することが可能となる。
【００４０】
さらに、本発明では、光透過性基板の下面側に形成されたコントロール被膜が、インキまたは塗料から構成されているのが望ましい。
【００４１】
この場合、このようなインキまたは塗料の基材が、アルキッド樹脂、アクリル樹脂、塩化ビニール樹脂、ウレタン樹脂、ポリエステル樹脂から選択した少なくとも１種の樹脂、またはこれらの変成樹脂からなるのが望ましい。
【００４２】
このようにコントロール被膜を、インキまたは塗料から構成することによって、色調を付与することができるとともに、光透過性基板の下面側にコントロール被膜を、例えば、スクリーン印刷などによって、容易に形成することができる。
【００４３】
さらに、本発明では、光透過性基板の下面側に形成されたコントロール被膜は、厚さが５〜１５μｍであるのが望ましい。
【００４４】
このような範囲において、コントロール被膜の厚さを調整することによって、光透過率を所定の範囲に調整することができる。
【００４５】
また、本発明では、光透過性基板の上面側に形成された金属被膜または金属酸化物被膜が、光透過性基板の光屈折率と異なる光屈折率を有するのが望ましい。
【００４６】
このように、光透過性基板の上面側に形成された金属被膜または金属酸化物被膜の光屈折率と、光透過性基板の光屈折率が異なることによって、観察者の見る角度によって異なった色調、パールのような光沢、金属質感となり、従来にない極めて斬新なデザインの時計用表示板を提供することができる。
【００４７】
また、本発明では、光透過性基板の上面側に形成された金属被膜または金属酸化物被膜が、単層の金属被膜または金属酸化物被膜から形成されているのが好ましい。
【００４８】
このように光透過性基板の上面側に形成された金属被膜または金属酸化物被膜が、単層の金属被膜または金属酸化物被膜から形成することによって、この単層の金属被膜または金属酸化物被膜によって、金属質感を時計用表示板に付与することができる。
【００４９】
この場合、光透過性基板の上面側に形成された単層の金属被膜または金属酸化物被膜の膜厚が、３００〜１０００Åであるのが望ましい。
【００５０】
このような範囲に単層の金属被膜または金属酸化物被膜の膜厚があれば、ソーラーセルの発電に寄与する光透過率を有し、ソーラー時計自体の機能を阻害することがなく、また、エレクトロルミネッセンスからのバックライトの明るさが低下することがなく、しかも、時計用表示板に金属質感を付与することができる。
【００５１】
さらに、このような範囲で、単層の金属被膜または金属酸化物被膜の膜厚を変化させることによって、同一の単層の金属被膜または金属酸化物被膜であっても種々の金属色が得ることが可能で、光透過率も変化させることができる。
【００５２】
また、本発明では、光透過性基板の上面側に形成された金属被膜または金属酸化物被膜が、複数層の金属被膜または金属酸化物被膜から積層形成されているのが望ましい。
【００５３】
このように光透過性基板の上面側に形成された金属被膜または金属酸化物被膜を、複数層の金属被膜または金属酸化物被膜から形成することによって、それぞれの金属被膜または金属酸化物被膜が有する金属質感が組み合わされて、従来にない斬新な金属質感を時計用表示板に付与することができる。
【００５４】
この場合、このような複数層の金属被膜または金属酸化物被膜が、光屈折率がそれぞれ異なるのが望ましい。
【００５５】
このように、複数層の金属被膜または金属酸化物被膜のそれぞれの光屈折率が異なることによって、観察者の見る角度によって、金属被膜または金属酸化物被膜のそれぞれの異なった色調、パールのような光沢、金属質感となり、従来にない極めて斬新なデザインの時計用表示板を提供することができる。
【００５６】
この場合、光透過性基板の上面側に形成された複数の積層された金属被膜または金属酸化物被膜のそれぞれの膜厚が、１００〜１５００Å、好ましくは、３００〜１０００Åであるのが望ましい。
【００５７】
このような範囲に複数の積層された金属被膜または金属酸化物被膜のそれぞれの膜厚があれば、ソーラーセルの発電に寄与する光透過率を有し、ソーラー時計自体の機能を阻害することがなく、また、エレクトロルミネッセンスからのバックライトの明るさが低下することがなく、しかも、時計用表示板に金属質感を付与することができる。
【００５８】
さらに、このような範囲で、複数の積層された金属被膜または金属酸化物被膜の膜厚を変化させることによって、同一の複数の積層された金属被膜または金属酸化物被膜であっても種々の金属色が得ることが可能で、光透過率も変化させることができる。
【００５９】
また、この場合、光透過性基板の上面側に形成された金属被膜として、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉからから選択した１種の金属、またはこれらの金属の２種以上の合金金属から構成することができる。
【００６０】
これにより、時計用表示板に、様々な金属質感を付与することができ、デザインバリエーションを大幅に拡大することができる。
【００６１】
さらに、光透過性基板の上面側に形成された金属酸化物被膜として、酸化シリコン、酸化チタン、酸化ジルコニウム、酸化アルミニウム、酸化鉄、酸化スズからから選択した少なくとも１種の金属酸化物から構成することができる。
【００６２】
これにより、時計用表示板に、様々な金属質感を付与することができ、デザインバリエーションを大幅に拡大することができる。
【００６３】
また、本発明では、光透過性基板の上面側に形成された金属被膜または金属酸化物被膜が、ドライメッキ処理、例えば、蒸着、スパッタリング、またはイオンプレーティングで形成するのが望ましい。
【００６４】
このように、物理的方法であるドライメッキ処理である蒸着、スパッタリング、またはイオンプレーティングを用いることによって、湿式メッキ等に比較し、非導電体である光透過性基板の基材を構成する樹脂に対しての膜付け、特に片面のみへの処理が容易に実施可能であると同時に、膜厚をモニターしながらの成膜によって膜厚の精密な制御と、良好な再現性のある量産が可能となる。
【発明の効果】
【００６５】
本発明によれば、光透過性基板に含まれるパールのような光沢を有する顔料の作用によって、パールのような光の輝きが得られ、表示板の裏面に形成したコントロール被膜により、色調が調整され、しかも、光透過性基板の上面側に形成された金属被膜または金属酸化物被膜によって、金属質感が出ることになり、これらの総合作用によって、今までにない、色調変化、金属質感、光の輝きなどが醸し出された、極めて、高級感、デザインバリエーションに優れ、外観品質が、商品性を高めることができる時計用表示板を提供することができる。
【００６６】
しかも、この場合、時計用表示板は、時計用表示板の裏面に配設されているソーラーセルまたはエレクトロルミネッセンスが、表示板側から見えなくなるとともに、所定の光透過率を確保することができ、ソーラーセルの発電に寄与する光透過率を有し、ソーラー時計自体の機能を阻害することがなく、常時時計が作動して停止することがなく、バックライト照明用のエレクトロルミネッセンスの照明光を遮蔽して照明度が低下することもない。
【発明を実施するための最良の形態】
【００６７】
以下、本発明の実施の形態（実施例）を図面に基づいてより詳細に説明する。
【００６８】
図１は、本発明の時計用表示板をソーラー時計に適用した腕時計の断面図、図２は、本発明の時計用表示板を適用したソーラー時計用表示板構造の断面図、図３は、図２のＩ部の拡大図である。
【００６９】
図１に示したように、外胴２の内部に嵌着された合成樹脂から成る支持枠３を介してモジュール４を固定し、このモジュール４の表側にソーラー時計用表示板構造Ａが構成されている。また、モジュール４に設けられた二重軸構成の針軸５を、ソーラー時計用表示板構造Ａに穿設された中央の孔部Ａ１を貫通させてあり、この針軸５の外軸５ａに時針６を、内軸５ｂに分針７をそれぞれ取り付けている。さらに、外胴２の底側に防水パッキン８を介して裏蓋９を装着し、外胴２の表側に防水リング（テフロン（登録商標）樹脂）を介して風防ガラス１０を装着することによって、腕時計１が構成されている。
【００７０】
そして、ソーラー時計用表示板構造Ａは、基本的には、図２に示すように、モジュール４の表側に固着されたソーラーセル１１と、このソーラーセル１１の表側に設けられた時計用表示板Ｂから構成されている（以下の実施例においても同様である）。
【００７１】
なお、以下の実施例では、全て、本発明の時計用表示板をソーラー時計に適用した実施例について説明するが、ソーラーセル１１の代わりに、バックライト照明用のエレクトロルミネッセンスを配置したバックライト付時計、または、ソーラーセルとエレクトロルミネッセンスの両方を具備した時計についても適用することができる。
【００７２】
時計用表示板Ｂは、図２および図３に示したように、光が透過可能な樹脂からなる光透過性基板（文字板母材）１２と、この光透過性基板１２の下面側（ソーラーセル１１側）１２ａに形成されたコントロール被膜１３と、光透過性基板１２の上面側（ソーラーセル１１と反対側）１２ｂに形成された金属被膜または金属酸化物被膜１４とから構成されている。
【００７３】
なお、金属被膜または金属酸化物被膜１４の表面には、所定の印刷・時字３０が、印刷によって形成したり、または電鋳により作られたマーキング部材を接着したり植え込みカシメなどによって取付けて形成してある（以下の実施例では、特に印刷・時字３０については言及しないが、いずれの実施例においても最上層に設けられている）。また、ソーラーセル１１は、従来例の図８に示したものと同様に、平面視で扇形状をしており、このソーラーセル１１を４枚絶縁帯を挟んで配置される。
【００７４】
このような光透過性基板１２は、その基材１５が、合成樹脂からなるのが好ましい。
【００７５】
このような光透過性基板の基材を構成する合成樹脂としては、ポリカーボネート樹脂、アクリル樹脂、ポリアセタール樹脂、ＡＢＳ樹脂、ポリエチレン樹脂、ポリプロピレン樹脂、ポリスチレン樹脂、またはポリエチレンテレフタレート樹脂からから選択した少なくとも１種の樹脂からなるのが望ましい。
【００７６】
このような、光透過性基板１２は、射出成形によって成形して、腕時計寸法に応じた所定寸法に外形抜きによって作製すればよく、その厚さとしては、３００〜５００μｍの厚さであるのが好ましい。
【００７７】
さらに、光透過性基板１２として、他種類の樹脂をブレンドしたいわゆるポリマーアロイを用いてもよく、例えば、ポリカーボネート樹脂、アクリル樹脂、ポリアセタール樹脂
、ＡＢＳ樹脂、ポリエチレン樹脂、ポリプロピレン樹脂、ポリスチレン樹脂、またはポリエチレンテレフタレート樹脂から選択した少なくとも２種の樹脂を組み合わせてなるポリマーアロイを用いることができる。
【００７８】
この場合、樹脂のブレンドの割合は、成形性、金属メッキなどの表面処理性、吸湿性などを考慮して適宜変更可能であって特に限定されるものではなく、例えば、主成分樹脂として、ポリカーボネート樹脂を用い、副樹脂としてＡＢＳ樹脂用いた場合には、ＡＢＳ樹脂の有する表面処理性、成形性などが発現することになるので、主樹脂に対して、一例を挙げれば、２０重量％にするなど適宜変更することができる。
【００７９】
このようなポリマーアロイとして、例えば、「ダイヤアロイ（商品名）」三菱レーヨン株式会社製などが使用可能である。この場合にも、射出成形によって成形して、腕時計寸法に応じた所定寸法に外形抜きによって作製すればよく、その厚さとしては、３００〜５００μｍの厚さであるのが好ましい。
【００８０】
このようなポリマーアロイを用いることによって、コントロール被膜１３と、金属被膜または金属酸化物被膜１４との密着性、表面処理性、成形性、吸湿性などを向上することが可能となる。
【００８１】
また、この場合、図３に示したように、光透過性基板１２の基材１５中には、光透過性基板１２に含まれるパールのような光沢を有する顔料１６が含まれており、この顔料１６が光透過性基板１２の基材１５中に分散されている。
【００８２】
このような顔料１６としては、図４に示したように、顔料１６のコアとなるマイ力（雲母）１７の表面に金属または金属酸化物１８が被覆された顔料１６から構成することが好ましい。
【００８３】
このようなマイカ１７としては、特に限定されるものではないが、例えば、透明または淡い黄色を呈する硬質マイカ（Muscovite）（Ｋａｌ2（Ｓｉ3Ａｌ）Ｏ10（ＯＨ）2）、褐色または暗緑色を呈する軟質マイカ(Phlogopite)(ＫＭｇ（Ｓｉ3Ａｌ）Ｏ10（ＯＨ）2)を用いることができる。
【００８４】
また、この場合、マイ力１７の表面に被覆される金属１８としては、ニッケル、アルミニウム、金、銀、銅、パラジウムから選択した１種の金属、またはこれらの金属の２種以上の合金金属から構成することができる。
【００８５】
例えば、二元系合金としては、Ａｕ−Ａｇ、Ａｕ−Ｃｕ、Ａｕ−Ｎｉ、Ａｇ−Ｐｄ、Ａｕ−Ａｌ、Ｃｕ−Ａｌ、Ａｕ−Ｃｒ、Ａｕ−Ｃｏ、Ａｕ−Ｉｎ、Ｐｄ−Ｎｉなどが使用可能であり、三元系合金としては、Ａｕ−Ｃｕ−Ｐｄ、Ａｕ−Ａｇ−Ｃｕ、Ａｕ−Ｉｎ−Ｃｏなどが使用可能である。このように、二元系合金、三元系合金を用いることによって、単一金属にはない種々の金属色とすることが可能となり、デザインバリエーションが拡大する。例えば、Ａｕ−Ａｇの場合には、イエローゴールド色を、Ａｕ−Ｃｕ合金の場合には、レッドゴールド色となる。
【００８６】
また、マイ力１７の表面に被覆される金属酸化物１８としては、酸化チタン、酸化鉄、酸化スズ、酸化シリコン、酸化アルミニウム、または酸化ジルコニウムから選択した少なくとも１種の金属酸化物から構成することができる。
【００８７】
さらに、光透過性基板１２に含まれるパールのような光沢を有する顔料１６が、マイカ１７を、４０〜８０重量％、金属または金属酸化物１８を、２０〜６０重量％含むのが好
ましい。
【００８８】
このような割合であれば、マイカ１７の有する色調、光沢と、金属または金属酸化物１８の有する金属色があいまって、パールのような光沢を有し、しかも金属光沢をも有するような光沢を光透過性基板１２に付与することができる。
【００８９】
また、光透過性基板１２に含まれるパールのような光沢を有する顔料１６として、図５に模式的に示したように、酸化アルミニウムまたは酸化シリコンからなるフレーク（薄片）１９の表面に金属または金属酸化物２０が被覆された顔料１６から構成することが好ましい。
【００９０】
この場合、フレーク１９の表面に被覆される金属２０が、ニッケル、アルミニウム、金、銀、銅、パラジウムから選択した１種の金属、またはこれらの金属の２種以上の合金金属から構成することができる。
【００９１】
例えば、二元系合金としては、Ａｕ−Ａｇ、Ａｕ−Ｃｕ、Ａｕ−Ｎｉ、Ａｇ−Ｐｄ、Ａｕ−Ａｌ、Ｃｕ−Ａｌ、Ａｕ−Ｃｒ、Ａｕ−Ｃｏ、Ａｕ−Ｉｎ、Ｐｄ−Ｎｉなどが使用可能であり、三元系合金としては、Ａｕ−Ｃｕ−Ｐｄ、Ａｕ−Ａｇ−Ｃｕ、Ａｕ−Ｉｎ−Ｃｏなどが使用可能である。このように、二元系合金、三元系合金を用いることによって、単一金属にはない種々の金属色とすることが可能となり、デザインバリエーションが拡大する。例えば、Ａｕ−Ａｇの場合には、イエローゴールド色を、Ａｕ−Ｃｕ合金の場合には、レッドゴールド色となる。
【００９２】
また、フレーク１９の表面の表面に被覆される金属酸化物２０としては、酸化チタン、酸化鉄、酸化スズ、酸化シリコン、酸化アルミニウム、または酸化ジルコニウムから選択した少なくとも１種の金属酸化物から構成することができる。
【００９３】
この場合、図６（Ａ）に示したように、Ａｌ2Ｏ3、金属酸化物２０として、Ｆｅ2Ｏ3を用いて、金属酸化物２０の膜厚を変化させることによって、銅色から赤へと色調を自由に変化させることができる。
【００９４】
また、図６（Ｂ）に示したように、フレーク１９として、Ａｌ2Ｏ3、金属酸化物２０として、ＳｎＯ2とＴｉＯ2の２層構造を用いて、それぞれの金属酸化物２０の膜厚を変化させることによって、銀色、金色、赤、青、から緑と色調を自由に変化させることができる。
【００９５】
また、図６（Ｃ）に示したように、フレーク１９として、ＳｉＯ2、金属酸化物２０と
して、Ｆｅ2Ｏ3を用い用いることによって、見る角度によって赤色から緑色まで変化する色調が得られる。
【００９６】
さらに、図６（Ｄ）に示したように、フレーク１９として、ＳｉＯ2、金属酸化物２０
として、ＳｎＯ2とＴｉＯ2の２層構造を用いることによって、見る角度によって紫色から緑色まで変化する色調が得られる。
【００９７】
さらに、光透過性基板１２に含まれるパールのような光沢を有する顔料１６が、フレーク１９を、４０〜８０重量％、金属または金属酸化物２０を、２０〜６０重量％含むのが好ましい。
【００９８】
このような割合であれば、フレーク１９の有する色調、光沢と、金属または金属酸化物２０の有する金属色があいまって、パールのような光沢を有し、しかも金属光沢をも有す
るような光沢を光透過性基板に付与することができる。
【００９９】
また、本発明では、パールのような光沢を有する顔料１６は、粒径が５〜５０μｍであるのが望ましい。
【０１００】
すなわち、パールのような光沢を有する顔料１６の粒径がこのような範囲にあれば、光透過性基板１２の基材１５中に光が入射した際に、パールのような光沢を有する顔料１６がきらきらと輝きを放ち、光透過性基板１２が、輝きをもったパールのような光沢を醸し出すことができる。
【０１０１】
また、光透過性基板１２が、パールのような光沢を有する顔料１６を、光透過性基板１２の基材１５に対して０．５〜５重量％含むのが望ましい。
【０１０２】
このような範囲にパールのような光沢を有する顔料１６があれば、光透過性基板１２の基材１５中に光が入射した際に、パールのような光沢を有する顔料１６がきらきらと輝きを放ち、光透過性基板が、輝きをもったパールのような光沢を醸し出すことができる。
【０１０３】
このような光透過性基板１２は、ペレット状にした基材１５を構成する合成樹脂と、パールのような光沢を有する顔料１６とを、射出成形によって成形することによって作製することが可能である。
【０１０４】
なお、光透過性基板１２には、パールのような光沢を有する顔料１６の他に、光透過性基板１２の基材１５自体に、通常の顔料、染料を含むこともできる。このような顔料、染料としては、特に限定されるものではないが、白色顔料として、チタン酸化物、赤色顔料として、ベンガラ（酸化第二鉄）などを含むことができる。このような原料の割合としては、光透過性基板１２の基材１５に対して、０．５〜３．５重量％含むのが好ましい。
【０１０５】
一方、光透過性基板１２の下面側１２ａに形成されたコントロール被膜１３が、インキまたは塗料から構成されているのが望ましい。
【０１０６】
この場合、このようなインキまたは塗料の基材が、アルキッド樹脂、アクリル樹脂、塩化ビニール樹脂、ウレタン樹脂、ポリエステル樹脂から選択した少なくとも１種の樹脂、またはこれらの変成樹脂からなるのが望ましい。
【０１０７】
このようにコントロール被膜１３を、インキまたは塗料から構成することによって、色調を付与することができるとともに、光透過性基板１２の下面側にコントロール被膜１３を、例えば、スクリーン印刷などによって、容易に形成することができる。
【０１０８】
さらに、光透過性基板１２の下面側に形成されたコントロール被膜１３は、厚さが５〜１５μｍであるのが望ましい。
【０１０９】
このような範囲において、コントロール被膜１３の厚さを調整することによって、光透過率を、ソーラーセル１１の発電に寄与し、また、エレクトロルミネッセンスからのバックライトの明るさが低下することがない所定の範囲に調整することができる。
【０１１０】
一方、光透過性基板１２の上面側１２ｂに形成された金属被膜または金属酸化物被膜１４が、光透過性基板１２の光屈折率と異なる光屈折率を有するのが望ましい。
【０１１１】
このように、光透過性基板１２の上面側１２ｂに形成された金属被膜または金属酸化物被膜１４の光屈折率と、光透過性基板１２の光屈折率が異なることによって、観察者の見
る角度によって異なった色調、パールのような光沢、金属質感となり、従来にない極めて斬新なデザインの時計用表示板を提供することができる。
【０１１２】
また、光透過性基板１２の上面側１２ｂに形成された金属被膜または金属酸化物被膜１４が、図３に示したように、単層の金属被膜または金属酸化物被膜１４から形成することができる。
【０１１３】
このように光透過性基板１２の上面側１２ｂに形成された金属被膜または金属酸化物被膜１４が、単層の金属被膜または金属酸化物被膜から形成することによって、この単層の金属被膜または金属酸化物被膜１４によって、金属質感を時計用表示板に付与することができる。
【０１１４】
この場合、光透過性基板１２の上面側１２ｂに形成された単層の金属被膜または金属酸化物被膜１４の膜厚が、３００〜１０００Åであるのが望ましい。
【０１１５】
このような範囲に単層の金属被膜または金属酸化物被膜の膜厚があれば、ソーラーセル１１の発電に寄与する光透過率を有し、ソーラー時計自体の機能を阻害することがなく、また、エレクトロルミネッセンスからのバックライトの明るさが低下することがなく、しかも、時計用表示板に金属質感を付与することができる。
【０１１６】
さらに、このような範囲で、単層の金属被膜または金属酸化物被膜１４の膜厚を変化させることによって、同一の単層の金属被膜または金属酸化物被膜１４であっても種々の金属色が得ることが可能で、光透過率も変化させることができる。
【０１１７】
また、図７に示したように、光透過性基板１２の上面側１２ｂに形成された金属被膜または金属酸化物被膜１４が、複数層の金属被膜または金属酸化物被膜１４ａ、１４ｂから積層形成することもできる。なお、図７の実施例では、金属被膜または金属酸化物被膜１４を、２層の金属被膜または金属酸化物被膜１４ａ、１４ｂから積層形成したが、この数は適宜変更可能である。
【０１１８】
このように光透過性基板１２の上面側１２ｂに形成された金属被膜または金属酸化物被膜１４を、複数層の金属被膜または金属酸化物被膜１４ａ、１４ｂから形成することによって、それぞれの金属被膜または金属酸化物被膜が有する金属質感が組み合わされて、従来にない斬新な金属質感を時計用表示板に付与することができる。
【０１１９】
この場合、このような複数層の金属被膜または金属酸化物被膜１４ａ、１４ｂが、光屈折率がそれぞれ異なるのが望ましい。
【０１２０】
このように、複数層の金属被膜または金属酸化物被膜１４ａ、１４ｂのそれぞれの光屈折率が異なることによって、観察者の見る角度によって、金属被膜または金属酸化物被膜のそれぞれの異なった色調、パールのような光沢、金属質感となり、従来にない極めて斬新なデザインの時計用表示板を提供することができる。
【０１２１】
この場合、光透過性基板１２の上面側に形成された複数の積層された金属被膜または金属酸化物被膜１４ａ、１４ｂのそれぞれの膜厚が、１００〜１５００Å、好ましくは、３００〜１０００Åであるのが望ましい。
【０１２２】
このような範囲に複数の積層された金属被膜または金属酸化物被膜１４ａ、１４ｂのそれぞれの膜厚があれば、ソーラーセルの発電に寄与する光透過率を有し、ソーラー時計自体の機能を阻害することがなく、また、エレクトロルミネッセンスからのバックライトの
明るさが低下することがなく、しかも、時計用表示板に金属質感を付与することができる。
【０１２３】
さらに、このような範囲で、複数の積層された金属被膜または金属酸化物被膜１４ａ、１４ｂの膜厚を変化させることによって、同一の複数の積層された金属被膜または金属酸化物被膜であっても種々の金属色が得ることが可能で、光透過率も変化させることができる。
【０１２４】
また、この場合、光透過性基板１２の上面側１２ｂに形成された金属被膜１４として、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉからから選択した１種の金属、またはこれらの金属の２種以上の合金金属から構成することができる。
【０１２５】
例えば、二元系合金としては、Ａｕ−Ａｇ、Ａｕ−Ｃｕ、Ａｕ−Ｎｉ、Ａｇ−Ｐｄ、Ａｕ−Ａｌ、Ｃｕ−Ａｌ、Ａｕ−Ｃｒ、Ａｕ−Ｃｏ、Ａｕ−Ｉｎ、Ｐｄ−Ｎｉなどが使用可能であり、三元系合金としては、Ａｕ−Ｃｕ−Ｐｄ、Ａｕ−Ａｇ−Ｃｕ、Ａｕ−Ｉｎ−Ｃｏなどが使用可能である。このように、二元系合金、三元系合金を用いることによって、単一金属にはない種々の金属色とすることが可能となり、デザインバリエーションが拡大する。例えば、Ａｕ−Ａｇの場合には、イエローゴールド色を、Ａｕ−Ｃｕ合金の場合には、レッドゴールド色となる。
【０１２６】
これにより、時計用表示板に、様々な金属質感を付与することができ、デザインバリエーションを大幅に拡大することができる。
【０１２７】
さらに、光透過性基板１２の上面側１２ｂに形成された金属酸化物被膜１４として、酸化シリコン、酸化チタン、酸化ジルコニウム、酸化アルミニウム、酸化鉄、酸化スズからから選択した少なくとも１種の金属酸化物から構成することができる。
【０１２８】
これにより、時計用表示板に、様々な金属質感を付与することができ、デザインバリエーションを大幅に拡大することができる。
【０１２９】
また、光透過性基板１２の上面側１２ｂに形成された金属被膜または金属酸化物被膜１４が、ドライメッキ処理、例えば、蒸着、スパッタリング、またはイオンプレーティングで形成するのが望ましい。
【０１３０】
このように、物理的方法であるドライメッキ処理である蒸着、スパッタリング、またはイオンプレーティングを用いることによって、湿式メッキ等に比較し、非導電体である光透過性基板１２の基材１５を構成する樹脂に対しての膜付け、特に片面のみへの処理が容易に実施可能であると同時に、膜厚をモニターしながらの成膜によって膜厚の精密な制御と、良好な再現性のある量産が可能となる。
【０１３１】
このように構成される時計用表示板によれば、光透過性基板１２に含まれるパールのような光沢を有する顔料１６の作用によって、パールのような光の輝きが得られ、表示板の下面側１２ａに形成したコントロール被膜１３により、色調が調整され、しかも、光透過性基板１２の上面側１２ｂに形成された金属被膜または金属酸化物被膜１４によって、金属質感が出ることになり、これらの総合作用によって、今までにない、色調変化、金属質感、光の輝きなどが醸し出された、極めて、高級感、デザインバリエーションに優れ、外観品質が、商品性を高めることができる時計用表示板を提供することができる。
【０１３２】
しかも、この場合、時計用表示板は、時計用表示板の裏面に配設されているソーラーセ
ルまたはエレクトロルミネッセンスが、表示板側から見えなくなるとともに、所定の光透過率を確保することができ、ソーラーセルの発電に寄与する光透過率を有し、ソーラー時計自体の機能を阻害することがなく、常時時計が作動して停止することがなく、バックライト照明用のエレクトロルミネッセンスの照明光を遮蔽して照明度が低下することもない。
【実施例１】
【０１３３】
光透過性基板１２の基材１５の樹脂として、ポリカーボネート樹脂を用いて、パールのような光沢を有する顔料１６として、マイカまたはフレーク（酸化アルミニウム（Ａｌ2
Ｏ3））の表面に酸化鉄（Ｆｅ2Ｏ3）が、約７０重量％：約３０重量％の割合で被覆され
、顔料の粒径が５μｍ〜５０μｍのもの（色調：赤色色調）を、樹脂に対して顔料の含有量が２重量％〜３．５重量％となるように射出成形することによって、光透過性基板１２を作製した。
【０１３４】
この光透過性基板１２の上面側１２ｂに、図３に示したように、金属酸化物被膜１４が単層構造となるように、酸化シリコンを、被膜厚が３００Å〜６００Åとなるように、真空蒸着によって被覆した（色調：シルバー色調）。
【０１３５】
そして、光透過性基板１２の下面側１２ａに、白色色調のインク（チタン酸化物）を、膜厚が８〜１２μｍとなるように、スクリーン印刷で形成し、時計用表示板を作製した。
【０１３６】
このように得られた時計用表示板は、ピンク系の赤みを帯びたシルバー金属光沢を呈し、しかもパールのような光沢をも有する斬新なデザインで、高級感にあふれる時計用表示板が得られた。
【０１３７】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０１３８】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例２】
【０１３９】
光透過性基板１２の基材１５の樹脂として、ポリカーボネート樹脂を用いて、パールのような光沢を有する顔料１６として、図６（Ｂ）に示したように、フレーク（酸化アルミニウム（Ａｌ2Ｏ3））の表面に、酸化スズ（ＳｎＯ2）と酸化チタン（ＴｉＯ2）の２層構造が、約７０重量％：約３０重量％の割合で被覆され、顔料の粒径が５μｍ〜５０μｍのもの（色調：シルバー色調）を、樹脂に対して顔料の含有量が２重量％〜３．５重量％となるように射出成形することによって、光透過性基板１２を作製した。
【０１４０】
この光透過性基板１２の上面側１２ｂに、図３に示したように、金属酸化物被膜１４が単層構造となるように、酸化シリコンを、被膜厚が３００Å〜６００Åとなるように、真空蒸着によって被覆した（色調：シルバー色調）。
【０１４１】
そして、光透過性基板１２の下面側１２ａに、白色色調のインク（チタン酸化物）を、膜厚が８〜１２μｍとなるように、スクリーン印刷で形成し、時計用表示板を作製した。
【０１４２】
このように得られた時計用表示板は、銀メッキした金属のようなシルバー系の金属光沢を呈し、しかもパールのような光沢をも有する斬新なデザインで、高級感にあふれる時計
用表示板が得られた。
【０１４３】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０１４４】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例３】
【０１４５】
光透過性基板１２の基材１５の樹脂として、ポリカーボネート樹脂を用いて、パールのような光沢を有する顔料１６として、図６（Ｂ）に示したように、フレーク（酸化アルミニウム（Ａｌ2Ｏ3））の表面に、酸化スズ（ＳｎＯ2）と酸化チタン（ＴｉＯ2）の２層構造が、約７０重量％：約３０重量％の割合で被覆され、顔料の粒径が５μｍ〜５０μｍのもの（色調：シルバー色調）を、樹脂に対して顔料の含有量が２重量％〜３．５重量％となるように射出成形することによって、光透過性基板１２を作製した。
【０１４６】
この光透過性基板１２の上面側１２ｂに、図３に示したように、金属酸化物被膜１４が単層構造となるように、酸化ジルコニウムを、被膜厚が３００Å〜６００Åとなるように、真空蒸着によって被覆した（色調：シルバー色調）。
【０１４７】
そして、光透過性基板１２の下面側１２ａに、クリーム色調のインクを、膜厚が８〜１２μｍとなるように、スクリーン印刷で形成し、時計用表示板を作製した。
【０１４８】
このように得られた時計用表示板は、やや黄色みを帯びた柔らかみのある銀メッキした金属のようなシルバー系の金属光沢を呈し、しかもパールのような光沢をも有する斬新なデザインで、高級感にあふれる時計用表示板が得られた。
【０１４９】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０１５０】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例４】
【０１５１】
光透過性基板１２の基材１５の樹脂として、アクリル樹脂（ベンガラを０．５〜３．５重量％を含む、ピンク色のもの）を用いて、パールのような光沢を有する顔料１６として、図６（Ｄ）に示したように、フレーク（酸化シリコン（ＳｉＯ2））の表面に、酸化ス
ズ（ＳｎＯ2）と酸化チタン（ＴｉＯ2）の２層構造が、約６０重量％：約４０重量％の割合で被覆され、顔料の粒径が５μｍ〜５０μｍのもの（色調：見る角度によって紫色から緑色まで変化する色調）を、樹脂に対して顔料の含有量が２重量％〜３．５重量％となるように射出成形することによって、光透過性基板１２を作製した。
【０１５２】
この光透過性基板１２の上面側１２ｂに、図３に示したように、金属酸化物被膜１４が単層構造となるように、酸化ジルコニウムを、被膜厚が３００Å〜６００Åとなるように、真空蒸着によって被覆した（色調：シルバー色調）。
【０１５３】
そして、光透過性基板１２の下面側１２ａに、白色色調のインク（チタン酸化物）を、膜厚が８〜１２μｍとなるように、スクリーン印刷で形成し、時計用表示板を作製した。
【０１５４】
このように得られた時計用表示板は、淡いパステル系のよりピンク色を帯びた銀メッキした金属のようなシルバー系の金属光沢を呈し、しかもパールのような光沢をも有する斬新なデザインで、高級感にあふれる時計用表示板が得られた。
【０１５５】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０１５６】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例５】
【０１５７】
光透過性基板１２の基材１５の樹脂として、ポリカーボネート樹脂を用いて、パールのような光沢を有する顔料１６として、マイカまたはフレーク（酸化アルミニウム（Ａｌ2
Ｏ3））の表面に酸化鉄（Ｆｅ2Ｏ3）が、約７０重量％：約３０重量％の割合で被覆され
、顔料の粒径が５μｍ〜５０μｍのもの（色調：赤色色調）を、樹脂に対して顔料の含有量が２重量％〜３．５重量％となるように射出成形することによって、光透過性基板１２を作製した。
【０１５８】
この光透過性基板１２の上面側１２ｂに、図７に示したように、金属酸化物被膜１４が２層構造となるように、酸化シリコンとこの酸化シリコンの表面に酸化ジルコニウムを、各被膜厚が３００Å〜６００Åとなるように、真空蒸着によって被覆した（色調：シルバー色調）。
【０１５９】
そして、光透過性基板１２の下面側１２ａに、白色色調のインク（チタン酸化物）を、膜厚が８〜１２μｍとなるように、スクリーン印刷で形成し、時計用表示板を作製した。
【０１６０】
このように得られた時計用表示板は、ピンク系の赤みを帯びたシルバー金属光沢を呈し、しかもパールのような光沢をも有する斬新なデザインで、高級感にあふれる時計用表示板が得られた。
【０１６１】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０１６２】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例６】
【０１６３】
光透過性基板１２の基材１５の樹脂として、ポリカーボネート樹脂を用いて、パールのような光沢を有する顔料１６として、図６（Ｂ）に示したように、フレーク（酸化アルミニウム（Ａｌ2Ｏ3））の表面に、酸化スズ（ＳｎＯ2）と酸化チタン（ＴｉＯ2）の２層構造が、約７０重量％：約３０重量％の割合で被覆され、顔料の粒径が５μｍ〜５０μｍのもの（色調：シルバー色調）を、樹脂に対して顔料の含有量が２重量％〜３．５重量％となるように射出成形することによって、光透過性基板１２を作製した。
【０１６４】
この光透過性基板１２の上面側１２ｂに、図７に示したように、金属酸化物被膜１４が２層構造となるように、酸化シリコンとこの酸化シリコンの表面に酸化ジルコニウムを、各被膜厚が３００Å〜６００Åとなるように、真空蒸着によって被覆した（色調：シルバー色調）。
【０１６５】
そして、光透過性基板１２の下面側１２ａに、白色色調のインク（チタン酸化物）を、膜厚が８〜１２μｍとなるように、スクリーン印刷で形成し、時計用表示板を作製した。
【０１６６】
このように得られた時計用表示板は、銀メッキした金属のようなシルバー系の金属光沢を呈し、しかもパールのような光沢をも有する斬新なデザインで、高級感にあふれる時計用表示板が得られた。
【０１６７】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０１６８】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例７】
【０１６９】
光透過性基板１２の基材１５の樹脂として、ポリカーボネート樹脂を用いて、パールのような光沢を有する顔料１６として、図６（Ｂ）に示したように、フレーク（酸化アルミニウム（Ａｌ2Ｏ3））の表面に、酸化スズ（ＳｎＯ2）と酸化チタン（ＴｉＯ2）の２層構造が、約７０重量％：約３０重量％の割合で被覆され、顔料の粒径が５μｍ〜５０μｍのもの（色調：シルバー色調）を、樹脂に対して顔料の含有量が２重量％〜３．５重量％となるように射出成形することによって、光透過性基板１２を作製した。
【０１７０】
この光透過性基板１２の上面側１２ｂに、図７に示したように、金属酸化物被膜１４が２層構造となるように、酸化シリコンとこの酸化シリコンの表面に酸化ジルコニウムを、各被膜厚が３００Å〜６００Åとなるように、真空蒸着によって被覆した（色調：シルバー色調）。
【０１７１】
そして、光透過性基板１２の下面側１２ａに、クリーム色調のインクを、膜厚が８〜１２μｍとなるように、スクリーン印刷で形成し、時計用表示板を作製した。
【０１７２】
このように得られた時計用表示板は、やや黄色みを帯びた柔らかみのある銀メッキした金属のようなシルバー系の金属光沢を呈し、しかもパールのような光沢をも有する斬新なデザインで、高級感にあふれる時計用表示板が得られた。
【０１７３】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０１７４】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例８】
【０１７５】
光透過性基板１２の基材１５の樹脂として、アクリル樹脂（ベンガラを０．５〜３．５重量％を含む、ピンク色のもの）を用いて、パールのような光沢を有する顔料１６として、図６（Ｄ）に示したように、フレーク（酸化シリコン（ＳｉＯ2））の表面に、酸化ス
ズ（ＳｎＯ2）と酸化チタン（ＴｉＯ2）の２層構造が、約６０重量％：約４０重量％の割合で被覆され、顔料の粒径が５μｍ〜５０μｍのもの（色調：見る角度によって紫色から緑色まで変化する色調）を、樹脂に対して顔料の含有量が２重量％〜３．５重量％となるように射出成形することによって、光透過性基板１２を作製した。
【０１７６】
この光透過性基板１２の上面側１２ｂに、図７に示したように、金属酸化物被膜１４が２層構造となるように、酸化シリコンとこの酸化シリコンの表面に酸化ジルコニウムを、各被膜厚が３００Å〜６００Åとなるように、真空蒸着によって被覆した（色調：シルバー色調）。
【０１７７】
そして、光透過性基板１２の下面側１２ａに、白色色調のインク（チタン酸化物）を、膜厚が８〜１２μｍとなるように、スクリーン印刷で形成し、時計用表示板を作製した。
【０１７８】
このように得られた時計用表示板は、淡いパステル系のよりピンク色を帯びた銀メッキした金属のようなシルバー系の金属光沢を呈し、しかもパールのような光沢をも有する斬新なデザインで、高級感にあふれる時計用表示板が得られた。
【０１７９】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０１８０】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例９】
【０１８１】
光透過性基板１２の基材１５の樹脂として、ポリカーボネート樹脂を用いて、パールのような光沢を有する顔料１６として、マイカまたはフレーク（酸化アルミニウム（Ａｌ2
Ｏ3））の表面に酸化鉄（Ｆｅ2Ｏ3）が、約７０重量％：約３０重量％の割合で被覆され
、顔料の粒径が５μｍ〜５０μｍのもの（色調：赤色色調）を、樹脂に対して顔料の含有量が２重量％〜３．５重量％となるように射出成形することによって、光透過性基板１２を作製した。
【０１８２】
この光透過性基板１２の上面側１２ｂに、図３に示したように、金属被膜１４が単層構造となるように、アルミニウムを、被膜厚が１００Åとなるように、真空蒸着によって被覆した（色調：シルバー色調）。
【０１８３】
そして、光透過性基板１２の下面側１２ａに、白色色調のインク（チタン酸化物）を、膜厚が８〜１２μｍとなるように、スクリーン印刷で形成し、時計用表示板を作製した。
【０１８４】
このように得られた時計用表示板は、ピンク系の赤みを帯びたシルバー金属光沢を呈し、しかもパールのような光沢をも有する斬新なデザインで、高級感にあふれる時計用表示板が得られた。
【０１８５】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０１８６】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例１０】
【０１８７】
光透過性基板１２の基材１５の樹脂として、ポリカーボネート樹脂を用いて、パールのような光沢を有する顔料１６として、図６（Ｂ）に示したように、フレーク（酸化アルミニウム（Ａｌ2Ｏ3））の表面に、酸化スズ（ＳｎＯ2）と酸化チタン（ＴｉＯ2）の２層構造が、約７０重量％：約３０重量％の割合で被覆され、顔料の粒径が５μｍ〜５０μｍのもの（色調：シルバー色調）を、樹脂に対して顔料の含有量が２重量％〜３．５重量％となるように射出成形することによって、光透過性基板１２を作製した。
【０１８８】
この光透過性基板１２の上面側１２ｂに、図３に示したように、金属被膜１４が単層構造となるように、アルミニウムを、被膜厚が１００Åとなるように、真空蒸着によって被覆した（色調：シルバー色調）。
【０１８９】
そして、光透過性基板１２の下面側１２ａに、白色色調のインク（チタン酸化物）を、膜厚が８〜１２μｍとなるように、スクリーン印刷で形成し、時計用表示板を作製した。
【０１９０】
このように得られた時計用表示板は、銀メッキした金属のようなシルバー系の金属光沢を呈し、しかもパールのような光沢をも有する斬新なデザインで、高級感にあふれる時計用表示板が得られた。
【０１９１】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０１９２】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例１１】
【０１９３】
光透過性基板１２の基材１５の樹脂として、ポリカーボネート樹脂を用いて、パールのような光沢を有する顔料１６として、図６（Ｂ）に示したように、フレーク（酸化アルミニウム（Ａｌ2Ｏ3））の表面に、酸化スズ（ＳｎＯ2）と酸化チタン（ＴｉＯ2）の２層構造が、約７０重量％：約３０重量％の割合で被覆され、顔料の粒径が５μｍ〜５０μｍのもの（色調：シルバー色調）を、樹脂に対して顔料の含有量が２重量％〜３．５重量％となるように射出成形することによって、光透過性基板１２を作製した。
【０１９４】
この光透過性基板１２の上面側１２ｂに、図３に示したように、金属被膜１４が単層構造となるように、アルミニウムを、被膜厚が１００Åとなるように、真空蒸着によって被覆した（色調：シルバー色調）。
【０１９５】
そして、光透過性基板１２の下面側１２ａに、クリーム色調のインクを、膜厚が８〜１２μｍとなるように、スクリーン印刷で形成し、時計用表示板を作製した。
【０１９６】
このように得られた時計用表示板は、やや黄色みを帯びた柔らかみのある銀メッキした金属のようなシルバー系の金属光沢を呈し、しかもパールのような光沢をも有する斬新なデザインで、高級感にあふれる時計用表示板が得られた。
【０１９７】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０１９８】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例１２】
【０１９９】
光透過性基板１２の基材１５の樹脂として、アクリル樹脂（ベンガラを０．５〜３．５重量％を含む、ピンク色のもの）を用いて、パールのような光沢を有する顔料１６として、図６（Ｄ）に示したように、フレーク（酸化シリコン（ＳｉＯ2））の表面に、酸化ス
ズ（ＳｎＯ2）と酸化チタン（ＴｉＯ2）の２層構造が、約６０重量％：約４０重量％の割合で被覆され、顔料の粒径が５μｍ〜５０μｍのもの（色調：見る角度によって紫色から緑色まで変化する色調）を、樹脂に対して顔料の含有量が２重量％〜３．５重量％となるように射出成形することによって、光透過性基板１２を作製した。
【０２００】
この光透過性基板１２の上面側１２ｂに、図３に示したように、金属被膜１４が単層構造となるように、アルミニウムを、被膜厚が１００Åとなるように、真空蒸着によって被覆した（色調：シルバー色調）。
【０２０１】
そして、光透過性基板１２の下面側１２ａに、白色色調のインク（チタン酸化物）を、膜厚が８〜１２μｍとなるように、スクリーン印刷で形成し、時計用表示板を作製した。
【０２０２】
このように得られた時計用表示板は、淡いパステル系のよりピンク色を帯びた銀メッキした金属のようなシルバー系の金属光沢を呈し、しかもパールのような光沢をも有する斬新なデザインで、高級感にあふれる時計用表示板が得られた。
【０２０３】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０２０４】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例１３】
【０２０５】
光透過性基板１２の基材１５の樹脂として、ポリカーボネート樹脂を用いて、パールのような光沢を有する顔料１６として、マイカまたはフレーク（酸化アルミニウム（Ａｌ2
Ｏ3））の表面に酸化鉄（Ｆｅ2Ｏ3）が、約７０重量％：約３０重量％の割合で被覆され
、顔料の粒径が５μｍ〜５０μｍのもの（色調：赤色色調）を、樹脂に対して顔料の含有量が２重量％〜３．５重量％となるように射出成形することによって、光透過性基板１２を作製した。
【０２０６】
この光透過性基板１２の上面側１２ｂに、図７に示したように、金属被膜１４が２層構造となるように、銀を５０Å〜８０Å（目標厚さ：６０Å）の厚さになるように真空蒸着によって蒸着し、この銀の被膜の表面に金を厚さが４０Å〜８０Å（目標厚さ：５０Å）となるように、真空蒸着によって被覆した（色調：ゴールド色調）。
【０２０７】
そして、光透過性基板１２の下面側１２ａに、白色色調のインク（チタン酸化物）を、膜厚が８〜１２μｍとなるように、スクリーン印刷で形成し、時計用表示板を作製した。
【０２０８】
このように得られた時計用表示板は、ピンク系の赤みを帯びたゴールド金属光沢を呈し、しかもパールのような光沢をも有する斬新なデザインで、高級感にあふれる時計用表示板が得られた。
【０２０９】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０２１０】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例１４】
【０２１１】
光透過性基板１２の基材１５の樹脂として、ポリカーボネート樹脂を用いて、パールのような光沢を有する顔料１６として、図６（Ｂ）に示したように、フレーク（酸化アルミニウム（Ａｌ2Ｏ3））の表面に、酸化スズ（ＳｎＯ2）と酸化チタン（ＴｉＯ2）の２層構造が、約７０重量％：約３０重量％の割合で被覆され、顔料の粒径が５μｍ〜５０μｍのもの（色調：シルバー色調）を、樹脂に対して顔料の含有量が２重量％〜３．５重量％となるように射出成形することによって、光透過性基板１２を作製した。
【０２１２】
この光透過性基板１２の上面側１２ｂに、図７に示したように、金属被膜１４が２層構造となるように、銀を５０Å〜８０Å（目標厚さ：６０Å）の厚さになるように真空蒸着によって蒸着し、この銀の被膜の表面に金を厚さが４０Å〜８０Å（目標厚さ：５０Å）となるように、真空蒸着によって被覆した（色調：ゴールド色調）。
【０２１３】
そして、光透過性基板１２の下面側１２ａに、白色色調のインク（チタン酸化物）を、膜厚が８〜１２μｍとなるように、スクリーン印刷で形成し、時計用表示板を作製した。
【０２１４】
このように得られた時計用表示板は、金メッキした金属のようなゴールド系の金属光沢を呈し、しかもパールのような光沢をも有する斬新なデザインで、高級感にあふれる時計用表示板が得られた。
【０２１５】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０２１６】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例１５】
【０２１７】
光透過性基板１２の基材１５の樹脂として、ポリカーボネート樹脂を用いて、パールのような光沢を有する顔料１６として、図６（Ｂ）に示したように、フレーク（酸化アルミニウム（Ａｌ2Ｏ3））の表面に、酸化スズ（ＳｎＯ2）と酸化チタン（ＴｉＯ2）の２層構造が、約７０重量％：約３０重量％の割合で被覆され、顔料の粒径が５μｍ〜５０μｍのもの（色調：シルバー色調）を、樹脂に対して顔料の含有量が２重量％〜３．５重量％となるように射出成形することによって、光透過性基板１２を作製した。
【０２１８】
この光透過性基板１２の上面側１２ｂに、図７に示したように、金属被膜１４が２層構造となるように、銀を５０Å〜８０Å（目標厚さ：６０Å）の厚さになるように真空蒸着によって蒸着し、この銀の被膜の表面に金を厚さが４０Å〜８０Å（目標厚さ：５０Å）となるように、真空蒸着によって被覆した（色調：ゴールド色調）。
【０２１９】
そして、光透過性基板１２の下面側１２ａに、クリーム色調のインクを、膜厚が８〜１２μｍとなるように、スクリーン印刷で形成し、時計用表示板を作製した。
【０２２０】
このように得られた時計用表示板は、やや黄色みを帯びた柔らかみのある金メッキした金属のようなゴールド系の金属光沢を呈し、しかもパールのような光沢をも有する斬新なデザインで、高級感にあふれる時計用表示板が得られた。
【０２２１】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０２２２】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【実施例１６】
【０２２３】
光透過性基板１２の基材１５の樹脂として、アクリル樹脂（ベンガラを０．５〜３．５重量％を含む、ピンク色のもの）を用いて、パールのような光沢を有する顔料１６として、図６（Ｄ）に示したように、フレーク（酸化シリコン（ＳｉＯ2））の表面に、酸化ス
ズ（ＳｎＯ2）と酸化チタン（ＴｉＯ2）の２層構造が、約６０重量％：約４０重量％の割合で被覆され、顔料の粒径が５μｍ〜５０μｍのもの（色調：見る角度によって紫色から緑色まで変化する色調）を、樹脂に対して顔料の含有量が２重量％〜３．５重量％となるように射出成形することによって、光透過性基板１２を作製した。
【０２２４】
この光透過性基板１２の上面側１２ｂに、図７に示したように、金属被膜１４が２層構造となるように、銀を５０Å〜８０Å（目標厚さ：６０Å）の厚さになるように真空蒸着によって蒸着し、この銀の被膜の表面に金を厚さが４０Å〜８０Å（目標厚さ：５０Å）となるように、真空蒸着によって被覆した（色調：ゴールド色調）。
【０２２５】
そして、光透過性基板１２の下面側１２ａに、白色色調のインク（チタン酸化物）を、膜厚が８〜１２μｍとなるように、スクリーン印刷で形成し、時計用表示板を作製した。
【０２２６】
このように得られた時計用表示板は、淡いパステル系のよりピンク色を帯びた金メッキした金属のようなゴールド系の金属光沢を呈し、しかもパールのような光沢をも有する斬新なデザインで、高級感にあふれる時計用表示板が得られた。
【０２２７】
また、この時計用表示板を、ソーラー時計に用いたところ、表示板の下方に存在するソーラーセル、絶縁体の十字線などが透けて見えることがなく、ソーラーセルの発電に寄与する光透過率２０〜４０％を有し、ソーラー時計自体の機能を阻害することがなかった。
【０２２８】
また、このような光透過率を有するので、この時計用表示板を、バックライト照明用のエレクトロルミネッセンスを内蔵した時計に用いたところ、バックライト照明用のエレクトロルミネッセンスの照明光の照明度が低下することもなかった。
【０２２９】
以上の実施例１〜実施例１６について、表1に示した。
【０２３０】
【表１】
2005083760.tif 000003
【図面の簡単な説明】
【０２３１】
【図１】図１は、本発明の時計用表示板をソーラー時計に適用した腕時計の断面図である。
【図２】図２は、本発明の時計用表示板を適用したソーラー時計用表示板構造の断面図である。
【図３】図３は、図２のＩ部の拡大図である。
【図４】図４は、パールのような光沢を有する顔料１６の実施例の断面図である。
【図５】図５は、パールのような光沢を有する顔料１６の別の実施例の断面図である。
【図６Ａ】図６Ａは、パールのような光沢を有する顔料１６の別の実施例の断面図である。
【図６Ｂ】図６Ｂは、パールのような光沢を有する顔料１６の別の実施例の断面図である。
【図６Ｃ】図６Ｃは、パールのような光沢を有する顔料１６の別の実施例の断面図である。
【図６Ｄ】図６Ｄは、パールのような光沢を有する顔料１６の別の実施例の断面図である。
【図７】図７は、本発明の時計用表示板の別の実施例を示す拡大断面図である。
【図８】図８は、従来のソーラー時計用表示板構造を備えた腕時計の平面図である。
【図９】図９は、従来のソーラー時計用表示板構造の断面図である。
【符号の説明】
【０２３２】
１    腕時計
２    外胴
３    支持枠
４    モジュール
５ｂ  内軸
５ａ  外軸
５    針軸
６    時針
７    分針
８    防水パッキン
９    裏蓋
１０  風防ガラス
１１  ソーラーセル
１２  光透過性基板
１２ａ      下面側
１２ｂ      上面側
１３  コントロール被膜
１４  金属被膜または金属酸化物被膜
１５  基材
１６  顔料
１７  マイ力
１８  金属または金属酸化物
１９  フレーク
２０  金属または金属酸化物
３０  印刷・時字
１１１      ソーラーセル
１１２      ソーラー時計用表示板
１１３      有色半透明基板
１１４      模様層
１１５      金属蒸着層
１３２      ソーラーセル
１３３      絶縁帯
Ａ    ソーラー時計用表示板構造
Ａ１  孔部
Ｂ    時計用表示板
【図１】
2005083760.tif 000004
【図２】
2005083760.tif 000005
【図３】
2005083760.tif 000006
【図４】
2005083760.tif 000007
【図５】
2005083760.tif 000008
【図６Ａ】
2005083760.tif 000009
【図６Ｂ】
2005083760.tif 000010
【図６Ｃ】
2005083760.tif 000011
【図６Ｄ】
2005083760.tif 000012
【図７】
2005083760.tif 000013
【図８】
2005083760.tif 000014
【図９】
2005083760.tif 000015